【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
５０〜２モル％の下記式（Ｉ）で表される構成単位及び５０〜９８モル％で表される下
記式（ＩＩ）で表される構成単位を含有し、比粘度０．１２〜０．４０であるポリカーボネート共重合体。
【化１】
2014185325.tif 000001
（式中のＲ１〜Ｒ８は、それぞれ水素原子、フッ素原子、塩素原子、臭素原子、ヨウ素原子、炭素数１〜６のアルキル基、炭素数６〜１２のアリール基、炭素数２〜６のアルケニル基、炭素数１〜６のアルコキシ基又は炭素数７〜１７のアラルキル基を示す。Ｘは炭素数２〜８のアルキレン基、炭素数５〜１２のシクロアルキレン基または炭素数６〜２０のアリーレン基である。ｎは０の整数である。）
【化２】
2014185325.tif 000002
（式中、Ｒ９、Ｒ１０は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｙは炭素数２〜８のアルキレン基、炭素数５〜１２のシクロアルキレンまたは炭素数６〜２０のアリーレン基である。ｍは０〜１０の整数である。）
【請求項２】
式（ＩＩ）中のＹは、エチレン基であり、Ｒ９、Ｒ１０が水素原子である請求項１に記載のポリカーボネート共重合体。
【請求項３】
式（Ｉ）中のＲ１〜Ｒ８が、水素原子である請求項１に記載のポリカーボネート共重合
体。
【請求項４】
式（Ｉ）中のｎが０である請求項１に記載のポリカーボネート共重合体。
【請求項５】
式（Ｉ）に記載の構成単位が、１，１−ビ−２−ナフチル構造である請求項１に記載のポリカーボネート共重合体。
【請求項６】
屈折率が１．６４０〜１．６６５である請求項１〜５のいずれかに記載のポリカーボネート共重合体。
【請求項７】
配向複屈折が０〜６×１０−３ である請求項１〜６のいずれかに記載のポリカーボネート共重合体。
【請求項８】
ガラス転移温度が、１４０〜１７０℃である請求項１〜７のいずれかに記載のポリカー
ボネート共重合体。
【請求項９】
５０〜２０モル％の上記式（Ｉ）で表される構成単位及び５０〜８０モル％で表される
上記式（ＩＩ）で表される構成単位を含有し、比粘度０．１２〜０．４０である請求項１
〜８のいずれかに記載のポリカーボネート共重合体。
【請求項１０】
フェノール含有量が１〜５００ｐｐｍである請求項１〜９のいずれかに記載のポリカーボネート共重合体。
【請求項１１】
下記式（ＩＩＩ）で表されるジオール成分の含有量が５〜５００ｐｐｍである請求項１
〜１０のいずれかに記載のポリカーボネート共重合体。
【化３】
2014185325.tif 000003
（式中、Ｒ１１、Ｒ１２は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｘは炭素数２〜８のアルキレン基、炭素数５〜１２のシクロアルキレン基または炭素数６〜２０のアリーレン基である。ｏは０〜１０の整数である。）
【請求項１２】
請求項１〜１１のいずれか一項に記載のポリカーボネート共重合体からなる光学部材。
【請求項１３】
請求項１〜１１のいずれか一項に記載のポリカーボネート共重合体からなる光学レンズ
。
【請求項１４】
中心部の厚みが０．０５〜３．０ｍｍ、レンズ部の直径が１．０〜２０．０ｍｍである請求項１３に記載の光学レンズ。
【手続補正２】
【補正対象書類名】明細書
【補正対象項目名】００１０
【補正方法】変更
【補正の内容】
【００１０】
すなわち、本発明は、
１．５０〜２モル％の下記式（Ｉ）で表される構成単位及び５０〜９８モル％で表される
下記式（ＩＩ）で表される構成単位を含有し、比粘度０．１２〜０．４０であるポリカーボネート共重合体。
【化１】
2014185325.tif 000004
（式中のＲ１〜Ｒ８は、それぞれ水素原子、フッ素原子、塩素原子、臭素原子、ヨウ素原子、炭素数１〜６のアルキル基、炭素数６〜１２のアリール基、炭素数２〜６のアルケニル基、炭素数１〜６のアルコキシ基又は炭素数７〜１７のアラルキル基を示す。Ｘは炭素数２〜８のアルキレン基、炭素数５〜１２のシクロアルキレン基または炭素数６〜２０のアリーレン基である。ｎは０の整数である。）
【化２】
2014185325.tif 000005
（式中、Ｒ９ 、Ｒ１０は、それぞれ独立に水素原子、炭素数１〜２０のアルキル基、炭素
数１〜２０のアルコキシル基、炭素数５〜２０のシクロアルキル基、炭素数５〜２０のシ
クロアルコキシル基、炭素数６〜２０のアリール基または炭素数６〜２０のアリールオキ
シ基である。Ｙは炭素数２〜８のアルキレン基、炭素数５〜１２のシクロアルキレン基ま
たは炭素数６〜２０のアリーレン基である。ｍは０〜１０の整数である。）
２．式（ＩＩ）中のＹは、エチレン基であり、Ｒ９、Ｒ１０が水素原子である前記１に記載のポリカーボネート共重合体。
３．式（Ｉ）中のＲ１〜Ｒ８が、水素原子である前記１に記載のポリカーボネート共重合体。
４．式（Ｉ）中のｎが０である前記１に記載のポリカーボネート共重合体。
５．式（Ｉ）に記載の構成単位が、１，１−ビ−２−ナフチル構造である前記１に記載のポリカーボネート共重合体。
６．屈折率が１．６４０〜１．６６５である前記１〜５のいずれかに記載のポリカーボネ
ート共重合体。
７．配向複屈折が０〜６×１０−３ である前記１〜６のいずれかに記載のポリカーボネー
ト共重合体。
８．ガラス転移温度が、１４０〜１７０℃である前記１〜７のいずれかに記載のポリカー
ボネート共重合体。
９．５０〜２０モル％の上記式（Ｉ）で表される構成単位及び５０〜８０モル％で表され
る上記式（ＩＩ）で表される構成単位を含有し、比粘度０．１２〜０．４０である前記１
〜８のいずれかに記載のポリカーボネート共重合体。
１０．フェノール含有量が１〜５００ｐｐｍである前記１〜９のいずれかに記載のポリカーボネート共重合体。
１１．下記式（ＩＩＩ）で表されるジオール成分の含有量が５〜５００ｐｐｍである前記
１〜１０のいずれかに記載のポリカーボネート共重合体。
【化３】
2014185325.tif 000006
（式中、Ｒ１１、Ｒ１２は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｚは炭素数２〜８のアルキレン基、炭素数５〜１２のシクロアルキレン基または炭素数６〜２０のアリーレン基である。ｏは０〜１０の整数である。）
１２．前記１〜１１のいずれかに記載のポリカーボネート共重合体からなる光学部材。
１３．前記１〜１１のいずれかに記載のポリカーボネート共重合体からなる光学レンズ。
１４．中心部の厚みが０．０５〜３．０ｍｍ、レンズ部の直径が１．０〜２０．０ｍｍである前記１３に記載の光学レンズ。
【手続補正３】
【補正対象書類名】明細書
【補正対象項目名】００９６
【補正方法】変更
【補正の内容】
【００９６】
参考例５
ＢＰＥＦ１４０．３２重量部、１，１−ビ（２−（２−ヒドロキシエトキシ）ナフタレ
ン（以下“ＢＬ−２ＥＯ”と省略することがある）２９．９６重量部、ＤＰＣ８９．９７
重量部、及びテトラメチルアンモニウムヒドロキシド１．８２×１０−２重量部を攪拌機
および留出装置付きの反応釜に入れ、窒素雰囲気常圧下、１８０℃に加熱し、２０分間撹
拌した。その後、２０分かけて減圧度を２０〜３０ｋＰａに調整し、６０℃／ｈｒの速度
で２６０℃まで昇温し、エステル交換反応を行った。その後、２６０℃に保持したまま、
１２０分かけて０．１３ｋＰａ以下まで減圧し、２６０℃、０．１３ｋＰａ以下の条件下
で１時間攪拌下重合反応を行った。 該ポリカーボネート共重合体はＢＰＥＦとＢＬ−２
ＥＯとのモル比が８０：２０であり、比粘度は０．２１８、Ｔｇは１４０℃、未反応ＢＰ
ＥＦ１５０ｐｐｍ、残存ＰｈＯＨ３００ｐｐｍであった。
作成したポリマーを１２０℃で４時間真空乾燥した後、得られる樹脂組成物の重量を基
準としてビス（２，４−ジクミルフェニル）ペンタエリスリトールジホスファイト０．０
５０％、ペンタエリスリトールテトラステアレートを０．１０％加えて、ベント付きφ３
０ｍｍ単軸押出機を用いてペレット化した。耐湿熱性は、良好で湿熱試験後の比粘度保持
率は、９５％であった。また、耐熱性も良好で耐熱性試験後の比粘度保持率は、８５％で
あった。
【手続補正４】
【補正対象書類名】明細書
【補正対象項目名】００９７
【補正方法】変更
【補正の内容】
【００９７】
参考例６
ＢＰＥＦ８７．７０重量部、ＢＬ−２ＥＯと７４．８９重量部とする以外は、実施例５
と同様に重合した。
該ポリカーボネート共重合体はＢＰＥＦとＢＬ−２ＥＯとのモル比が５０：５０であり
、比粘度は０．２０２、Ｔｇは１３４℃、未反応ＢＰＥＦ１００ｐｐｍ、残存ＰｈＯＨ６
０ｐｐｍであった。
作成したポリマーを１２０℃で４時間真空乾燥した後、得られる樹脂組成物の重量を基
準としてビス（２，４−ジクミルフェニル）ペンタエリスリトールジホスファイト０．０
５０％、ペンタエリスリトールテトラステアレートを０．１０％加えて、ベント付きφ３
０ｍｍ単軸押出機を用いてペレット化した。耐湿熱性は、良好で湿熱試験後の比粘度保持
率は、９５％であった。また、耐熱性も良好で耐熱性試験後の比粘度保持率は、９０％
であった。
【手続補正５】
【補正対象書類名】明細書
【補正対象項目名】００９８
【補正方法】変更
【補正の内容】
【００９８】
参考例７
ビスフェノールフルオレン（以下“ＢＰＦＬ”と省略することがある）７０．０８重量
部、ＢＬ−２ＥＯと７４．８９重量部とする以外は、実施例５と同様に重合した。
該ポリカーボネート共重合体はＢＰＦＬとＢＬ−２ＥＯとのモル比が５０：５０であり
、比粘度は０．２３０、Ｔｇは１５９℃、未反応ＢＰＦＬ２００ｐｐｍ、残存ＰｈＯＨ２
５０ｐｐｍであった。
作成したポリマーを１２０℃で４時間真空乾燥した後、得られる樹脂組成物の重量を基
準としてビス（２，４−ジクミルフェニル）ペンタエリスリトールジホスファイト０．０
５０％、ペンタエリスリトールテトラステアレートを０．１０％加えて、ベント付きφ３
０ｍｍ単軸押出機を用いてペレット化した。耐湿熱性は、良好で湿熱試験後の比粘度保持
率は、９０％であった。また、耐熱性も良好で耐熱性試験後の比粘度保持率は、８０％で
あった。
【手続補正６】
【補正対象書類名】明細書
【補正対象項目名】０１０５
【補正方法】変更
【補正の内容】
【０１０５】
【表１】
2014185325.tif 000007